(57)【要約】ポリマーマットを形成するための改善されたプロセスを開示する。ポリマー繊維の電界紡糸を行うプロセスは、荷電源と、荷電源から距離を置いたターゲットと、紡糸縁部にスリットを有するスロットダイとを備える装置を準備することを含む。紡糸縁部は５ｃｍ〜１００ｃｍの曲率半径を有する。本方法は、ポリマー調製物（溶液、分散液、懸濁液、又は融液）をスロットダイに供給する工程と、装置又はポリマー調製物の一部又は全体に電界を印加する工程を更に含む。電界が印加されると、複数のテイラーコーンが噴流によって生成され、ポリマー調製物が伸長して繊維構造体になり、繊維構造体をターゲット表面に捕集することができる。【選択図】図３ａ
2017500456.tif 000002
【特許請求の範囲】
【請求項１】
高スループットの電界紡糸繊維用プロセスであって、
ポリマー調製物を装置のスロットダイに供給する工程であって、前記スロットダイは、紡糸縁部にスリットを有し、前記紡糸縁部に隣接する少なくとも１つの角部を有し、前記ポリマー調製物は、ポリマー溶液、ポリマー分散液、ポリマー懸濁液、ポリマー融液、及びそれらの任意の組合せからなる群から選択される材料を含む、工程、
前記装置及び前記ポリマー調製物のうちの少なくとも一方の少なくとも一部に電圧を印加する工程、
前記スロットダイによって前記紡糸縁部にわたって電界を発生させる工程、及び
噴流により複数のテイラーコーンを生成し、前記ポリマー調製物を伸長させて繊維構造体にする工程、
を含む、プロセス。
【請求項２】
前記紡糸縁部は湾曲している、請求項１に記載のプロセス。
【請求項３】
前記紡糸縁部は少なくとも１ｃｍの曲率半径を有する、請求項２に記載のプロセス。
【請求項４】
前記紡糸縁部は５ｃｍ〜１００ｃｍの曲率半径を有する、請求項３に記載のプロセス。
【請求項５】
前記少なくとも１つの角部は丸みを帯びている、請求項２に記載のプロセス。
【請求項６】
前記紡糸縁部は平坦であり、前記少なくとも１つの角部は第１の角部及び第２の角部を含み、前記第１の角部及び前記第２の角部は丸みを帯びている、請求項１に記載のプロセス。
【請求項７】
前記装置は、前記スロットダイとコレクターとの間に電圧差を印加する電源を備え、前記電圧差は１０ｋＶ〜３００ｋＶである、請求項１に記載のプロセス。
【請求項８】
前記繊維構造体は、直径が１０ミクロン未満の伸長した繊維を含む、請求項４に記載のプロセス。
【請求項９】
前記装置は、少なくとも１つの電気的な接地点を有する捕集領域を有し、前記プロセスは、前記捕集領域内に前記繊維構造体を捕集するステップを更に含む、請求項４に記載のプロセス。
【請求項１０】
前記電界は前記紡糸縁部にわたって略均一である、請求項５に記載のプロセス。
【請求項１１】
前記スロットダイは、前記電界の安定性又は不安定性を制御するような形状になっている、請求項１に記載のプロセス。
【請求項１２】
高スループットの電界紡糸繊維用装置であって、
スリットを有する紡糸縁部と、前記紡糸縁部に隣接する少なくとも１つの角部とを有するスロットダイであって、前記スロットダイは、該スロットダイに電圧が印加されると、前記スリット及び前記紡糸縁部に沿って電界を制御するような形状になっている、スロットダイ、
前記スロットダイから距離を置いて設置されるコレクター、
前記スロットダイと前記コレクターとの間に電圧差を印加する電源、及び
前記スロットダイにポリマー調製物を供給する経路、
を備える、装置。
【請求項１３】
前記スロットダイは、フローチャネル及びキャビティを更に備える、請求項１２に記載の装置。
【請求項１４】
前記紡糸縁部は、前記スリットの長さにわたって少なくとも１つの弧を規定する、請求項１２に記載の装置。
【請求項１５】
前記少なくとも１つの弧は、少なくとも１ｃｍの曲率半径を有する、請求項１４に記載の装置。
【請求項１６】
前記少なくとも１つの弧は、５ｃｍ〜１００ｃｍの曲率半径を有する、請求項１４に記載の装置。
【請求項１７】
前記少なくとも１つの角部は、前記紡糸縁部に隣接する第１の角部及び第２の角部を含み、前記第１の角部と前記第２の角部は丸みを帯びている、請求項１４に記載の装置。
【請求項１８】
前記紡糸縁部は平坦であり、前記少なくとも１つの角部は、前記紡糸縁部に隣接する第１の角部及び第２の角部を含み、前記第１の角部及び前記第２の角部は丸みを帯びている、請求項１２に記載の装置。
【請求項１９】
前記スロットダイは、前記紡糸縁部の縁に丸みを帯びた角部を有する、請求項１２に記載の装置。
【請求項２０】
前記スロットダイは、略均一な電界を生成するような形状になっている、請求項１２に記載の装置。
【請求項２１】
前記スロットダイは、不均一な電界を制御するような形状になっている、請求項１２に記載の装置。
【請求項２２】
繊維の電界紡糸を行うのに用いるスロットダイであって、該スロットダイは、
スリットを有する紡糸縁部、
前記紡糸縁部に隣接する少なくとも１つの角部、及び
前記スリットにポリマー調製物を供給する流体経路網、
を備え、前記紡糸縁部及び前記少なくとも１つの角部のうちの少なくとも一方は湾曲を規定する、スロットダイ。
【請求項２３】
前記少なくとも１つの角部は丸みを帯びている角部である、請求項２２に記載のスロットダイ。
【請求項２４】
前記紡糸縁部は湾曲を規定する、請求項２２に記載のスロットダイ。
【請求項２５】
前記紡糸縁部は平坦である、請求項２３に記載のスロットダイ。
【請求項２６】
前記紡糸縁部は湾曲を規定し、前記少なくとも１つの角部は湾曲を規定する、請求項２３に記載のスロットダイ。
【発明の詳細な説明】
【技術分野】
【０００１】
［関連出願の相互参照］
本願は、２０１３年１２月１８日付けで出願された米国仮特許出願第６１／９１７５１１号及び２０１４年３月１０日付けで出願された米国仮特許出願第６１／９５０２５２号の利益を主張する。
【０００２】
［参照による援用］
２０１３年１２月１８日付けで出願された米国仮特許出願第６１／９１７５１１号及び２０１４年３月１０日付けで出願された米国仮特許出願第６１／９５０２５２号の開示内容全体は、引用することにより本明細書の一部をなす。
【０００３】
本開示は、包括的には、ポリマー繊維の電界紡糸を行うスロットダイに関する。
【背景技術】
【０００４】
電界紡糸（electrospinning：エレクトロスピニング）のプロセスは、特許文献１、特許文献２、特許文献３、特許文献４、特許文献５、特許文献６、特許文献７、特許文献８、特許文献９、及び特許文献１０に示されているように当該技術分野において既知である。これらの特許文献のそれぞれは、引用することにより本明細書の一部をなす。当該技術分野において電界紡糸又はイースピニング（espinning）とも称される静電紡糸は、帯電しているポリマーを帯電又は接地されている表面に向かって移動させることを伴う。電界紡糸によって製造された繊維は、サブミクロン直径又は「ナノ」直径を有し、これらの繊維によって生み出される布は、濾過、医療、及び織物の分野において有用であることが見出されている。高密度だが多孔質の構造を有するこれらの繊維は、気体又は流体を分離又は吸収するのに効果的に用いることができる。
【０００５】
電界紡糸ポリマー繊維は、融液、溶液、又は分散液から得ることができる。例えば、融液、溶液、又は分散液は、ニードル等の帯電している小さいオリフィスを通してターゲットに向かって放出することができる。ここでは、ニードルとターゲットは互いに反対の電荷を有する。当業者には理解されるように、ターゲット（コレクターと称されることもある）は捕集面を有し、捕集面は種々の材料及び形状のものとすることができる。融液、溶液、又は分散液に電位が与えられると、また、電荷がグラウンド（すなわち、ターゲット又はコレクター）に移動しようとする際、１つ又は複数の噴流を生成することができ、その噴流から、繊維が引き出される。ニードル又は小さいオリフィスは、通常、単一の噴流を生成し、約０．１ｇ／時の速度で繊維を製造することができる。このタイプの電界紡糸装置のスループットは、通常非常に低い。このプロセスでは、ミクロンからサブミクロン範囲の比較的狭い範囲の繊維直径を有する長い繊維が製造される。繊維を捕集面に蓄積させると、マットとも称される不織布が製造される。単一のオリフィスから電界紡糸を行い、単一の噴流を生成するこのような装置は、特許文献１１、特許文献１２、特許文献１３、特許文献１４、及び特許文献１５に示されており、これらの特許文献のそれぞれは、引用することにより本明細書の一部をなす。
【０００６】
更なるオリフィスを追加することができ、二次元ブロック又は単一ラインの多数の（banks of）オリフィスを用いてもよい。複数のオリフィスから複数の噴流を生成するこのような装置は、特許文献１６、特許文献１７、特許文献１８、及び特許文献１９、特許文献２０、特許文献２１、及び特許文献２２に示されており、これらの特許文献のそれぞれは、引用することにより本明細書の一部をなす。しかしながら、複数の噴流を生成する複数のオリフィスの１つの問題は、同じ又は同様の電荷を有する噴流に起因する、複数の噴流間の反発である。噴流間のこの反発により、噴流に反りが生じ、噴流の抑制が起こり得るおそれがある。そのため、噴流の安定性が左右され、結果として、不規則な紡糸、均一性がより低い繊維の堆積、繊維直径の範囲の拡大、及び繊維の破断のうちの１つ又は複数がもたらされる。
【０００７】
荷電源（分散液、溶液、又は融液）とコレクターとの間の電位を上昇させることによって、１つ又は複数の噴流を同じオリフィスから発生させることもできる。電位の上昇に比例してスループットは増加するが、噴流が相互に反発することから噴流の安定性は損なわれる。
【０００８】
当該技術分野における別の技法は、帯電している自由表面により静電紡糸を行うことである。電荷が分散液、溶液、又は融液に与えられ、トラフ内で回転するワイヤ、シリンダー等から自由表面電界紡糸が行われる。分散液、溶液、又は融液の表面における摂動に際して、噴流が形成され得る。この手法の利点は、複数の安定した噴流を形成することができ、そのため、より高くより均一なスループットを得ることができることである。
【０００９】
自由表面電界紡糸では、吐出体積は、限定はしないが、例えば、１）分散液、溶液、又は融液の粘度、２）分散源から捕集面までの距離、３）溶媒の性質、４）紡糸装置がワイヤ若しくはシリンダーを充填若しくは被覆する速度、又は５）電圧に左右される。これらの要因は、マットの厚さ及び所望の繊維直径にも影響するため、これらのパラメーターの最適化が必要となる。トラフ又はワイヤプロセスから自由表面電界紡糸を行う機器は、溶液及び分散液の電界紡糸向けに商業的に開発されており、研究室サイズ、パイロットサイズ、及び商業サイズのユニットが利用可能である。研究室ユニットは、融液の電界紡糸向けにも開発されている。自由表面から電界紡糸を行う装置は当該技術分野において既知であり、特許文献２３、特許文献２４、特許文献２５、特許文献２６、特許文献２７、特許文献２８、特許文献２９及び特許文献３０に示されている。これらの特許文献のそれぞれは、引用することにより本明細書の一部をなす。
【００１０】
本明細書に開示されている材料及び方法の更なる例示的な考察が、特許文献３１及び特許文献３２に提示されている。これらの特許文献の双方は、引用することによりその全体が本明細書の一部をなす。
【先行技術文献】
【特許文献】
【００１１】
【特許文献１】米国特許第２，１５８，４１６号
【特許文献２】米国特許第４，０４３，３３１号
【特許文献３】米国特許第４，０４４，４０４号
【特許文献４】米国特許第４，１４３，１９６号
【特許文献５】米国特許第４，２８７，１３９号
【特許文献６】米国特許第４，３２３，５２５号
【特許文献７】米国特許第４，４３２，９１６号
【特許文献８】米国特許第４，６８９，１８６号
【特許文献９】米国特許第６，６４１，７７３号
【特許文献１０】米国特許第８，１７８，０３０号
【特許文献１１】米国特許第８，１７８，０３０号
【特許文献１２】米国特許出願公開第２００３／０２１５６２４号
【特許文献１３】米国特許出願公開第２００９／００３２４７５号
【特許文献１４】米国特許出願公開第２０１０／０２３３８１２号
【特許文献１５】米国特許出願公開第２０１１／００８２５６５号
【特許文献１６】米国特許第７，９８０，８３８号
【特許文献１７】米国特許出願公開第２００７／０２２５６３号
【特許文献１８】米国特許出願公開第２００８／０２４１２９７号
【特許文献１９】米国特許出願公開第２００８/０２７７８３６号
【特許文献２０】欧州特許第１，９６７，６１７号
【特許文献２１】欧州特許第１，９７５，２８４号
【特許文献２２】欧州特許第１，９９２，７２１号
【特許文献２３】米国特許第７，９６７，５８８号
【特許文献２４】米国特許第８，２３１，８２２号
【特許文献２５】米国特許出願公開第２００９／０１４５４７号
【特許文献２６】米国特許出願公開第２０１０／０２７２８４７号
【特許文献２７】欧州特許第１，６７３，４９３号
【特許文献２８】欧州特許第２，０５９，６３０号
【特許文献２９】国際公開第２００８／０２８４２８号
【特許文献３０】国際公開第２００９／０４９５６６号
【特許文献３１】米国仮特許出願第６１／９１７５１１号
【特許文献３２】米国仮特許出願第６１／９５０２５２号
【発明の概要】
【発明が解決しようとする課題】
【００１２】
自由表面電界紡糸による複数の安定した噴流の生成は進歩しているものの、堆積される繊維の均一性並びに繊維及びそれにより得られる不織布の特性等のいくつかの短所がなおも存在する。さらに、種々の組成物の制御が可能であること、及び（例えば、他の電界紡糸装置では電界紡糸を行うことができない）種々のポリマー調製物が許容されることは、非常に望ましい属性である。したがって、上述した不都合点及び利点を含む、種々の不都合点に対処するか又は更なる利益を生むプロセス及び装置が必要とされている。
【課題を解決するための手段】
【００１３】
本開示は、包括的には、不織材料の高スループットの電界紡糸を行うプロセス及び装置に関する。本開示の１つの態様は、スロットダイのスリットに沿ってスリットの回りに略均一な電界を発生させ、ポリマー溶液、ポリマー分散液、ポリマー懸濁液、及び／又はポリマー融液（本明細書では総称して、また個々に「ポリマー調製物」と称する）を、スリットから略均一な電界を通してコレクターに対して「電界紡糸」するプロセスを含む。別の態様は、スロットダイのスリットに沿ってスリットの回りに不均一な電界を意図的に発生させることを含む。本開示の別の態様によれば、紡糸縁部にスリットを有するスロットダイを備える装置が提供される。スロットダイは、電圧がポリマー調製物及び／又はスロットダイに印加されると、紡糸縁部に沿って紡糸縁部の回りに、いくつかの実施形態によれば均一な電界を発生させ、また、いくつかの実施形態によれば意図的に不均一な電界を発生させるような形状とすることができる。１つの実施形態によれば、紡糸縁部は湾曲し、少なくとも１つの弧を規定することができる。湾曲した紡糸縁部は、少なくとも１ｃｍ、また１つの実施形態では５ｃｍ〜１００ｃｍの曲率半径を有することができる。１つの実施形態によれば、湾曲した紡糸縁部は、幅（例えば、スリットの方向に対して９０度の垂直方向）が０．０１ｍｍ〜１０ｍｍのスリットを有する。装置は、ポリマー調製物を保持するリザーバーと、スロットダイから距離を置いて設置されるコレクターと、スロットダイとコレクターとの間に電圧差を印加する電源と、ポリマー調製物をスロットダイに供給する送達機構又は経路とのうちの１つ又は複数を更に備えることができる。
【００１４】
本開示の更なる特徴、利点、及び実施形態は、以下の詳細な説明、図面、及び特許請求の範囲に記載されている場合があるか、又はこれらを検討することで明らかとなり得る。さらに、本開示の前述の要約及び以下の詳細な説明の双方は例示であり、更なる説明を提供することを意図しており、特許請求される本開示の範囲を限定しないことが理解される。
【００１５】
当業者に向けた最良の形態を含む全開示及び可能な開示は、添付図面を参照して本明細書の残りの部分においてより詳細に記載する。
【図面の簡単な説明】
【００１６】
【図１】本開示に従って用いられる電界紡糸装置の概略図である。
【図２】真っ直ぐな紡糸縁部及び直交する角部を有するスロット付きダイの流体送達端部を分離して示す図である。
【図３ａ】本開示に係るスロットダイの第１の実施形態の代表的なセグメントを示す図である。
【図３ｂ】本開示に係るスロットダイの第１の実施形態の代表的なセグメントを示す図である。
【図３ｃ】本開示に係るスロットダイの第１の実施形態の代表的なセグメントを示す図である。
【図３ｄ】本開示に係るスロットダイの第１の実施形態の代表的なセグメントを示す図である。
【図３ｅ】本開示に係るスロットダイの第１の実施形態の代表的なセグメントを示す図である。
【図３ｆ】本開示に係るスロットダイの第１の実施形態の代表的なセグメントを示す図である。
【図３ｇ】図３ａに係る封鎖されたスロットダイを示す図である。
【図３ｈ】図３ａに係る封鎖されたスロットダイを示す図である。
【図３ｉ】図３ａに係る封鎖されたスロットダイを示す図である。
【図３ｊ】図３ａに係る封鎖されたスロットダイを示す図である。
【図３ｋ】図３ａに係る封鎖されたスロットダイを示す図である。
【図３ｌ】図３ａに係る封鎖されたスロットダイを示す図である。
【図４ａ】本開示に係るスロットダイの第２の実施形態の代表的なセグメントを示す図である。
【図４ｂ】本開示に係るスロットダイの第２の実施形態の代表的なセグメントを示す図である。
【図４ｃ】本開示に係るスロットダイの第２の実施形態の代表的なセグメントを示す図である。
【図４ｄ】本開示に係るスロットダイの第２の実施形態の代表的なセグメントを示す図である。
【図４ｅ】本開示に係るスロットダイの第２の実施形態の代表的なセグメントを示す図である。
【図４ｆ】本開示に係るスロットダイの第２の実施形態の代表的なセグメントを示す図である。
【図４ｇ】本開示に係るスロットダイの第２の実施形態の代表的なセグメントを示す図である。
【図４ｈ】図４ａに係る封鎖されたスロットダイを示す図である。
【図４ｉ】図４ａに係る封鎖されたスロットダイを示す図である。
【図４ｊ】図４ａに係る封鎖されたスロットダイを示す図である。
【図４ｋ】図４ａに係る封鎖されたスロットダイを示す図である。
【図４ｌ】図４ａに係る封鎖されたスロットダイを示す図である。
【図４ｍ】図４ａに係る封鎖されたスロットダイを示す図である。
【図５ａ】本開示に係るスロットダイの第３の実施形態の代表的なセグメントを示す図である。
【図５ｂ】本開示に係るスロットダイの第３の実施形態の代表的なセグメントを示す図である。
【図５ｃ】本開示に係るスロットダイの第３の実施形態の代表的なセグメントを示す図である。
【図５ｄ】本開示に係るスロットダイの第３の実施形態の代表的なセグメントを示す図である。
【図５ｅ】本開示に係るスロットダイの第３の実施形態の代表的なセグメントを示す図である。
【図５ｆ】本開示に係るスロットダイの第３の実施形態の代表的なセグメントを示す図である。
【図５ｇ】図５ａに係る封鎖されたスロットダイを示す図である。
【図５ｈ】図５ａに係る封鎖されたスロットダイを示す図である。
【図５ｉ】図５ａに係る封鎖されたスロットダイを示す図である。
【図５ｊ】図５ａに係る封鎖されたスロットダイを示す図である。
【図５ｋ】図５ａに係る封鎖されたスロットダイを示す図である。
【図５ｌ】図５ａに係る封鎖されたスロットダイを示す図である。
【図６】図３ｊに示されている第１の実施形態から発出する電界紡糸繊維を示す図である。
【図７】図５ｊに示されている第３の実施形態から発出する電界紡糸繊維を示す図である。
【図８ａ】本開示に係るスロットダイの第４の実施形態の代表的なセグメントを示す図である。
【図８ｂ】本開示に係るスロットダイの第４の実施形態の代表的なセグメントを示す図である。
【図８ｃ】本開示に係るスロットダイの第４の実施形態の代表的なセグメントを示す図である。
【図８ｄ】本開示に係るスロットダイの第４の実施形態の代表的なセグメントを示す図である。
【発明を実施するための形態】
【００１７】
これより、本開示を、添付図面を参照して以下により完全に記載する。添付図面には、本開示の実施形態の全てではないがいくつかが示されている。実施形態の同様又は同一の特徴には類似の参照符号が付されている。実際、本開示は、多くの異なる形態で実施することができるが、本明細書に記載の実施形態に限定されるものとして解釈されるべきではない。むしろ、これらの実施形態は、本開示が適用可能な法的要件を満たすために提供される。各例は、本開示の説明によって提供されるが、本開示の限定を意図するものではない。実際、本開示の範囲又は趣旨から逸脱することなく、本開示に種々の変更及び変形を行うことができることが当業者には明らかである。例えば、１つの実施形態の一部として図示又は記載されている特徴を、別の実施形態に関して用いて更なる実施形態を得ることができる。したがって、本開示は、開示されている実施形態及びそれらの均等物の範囲内に入る変更形態及び変形形態を包含することが意図される。
【００１８】
本開示は、ポリマー調製物９（すなわち、ポリマー溶液、ポリマー分散液、ポリマー懸濁液、又はポリマー融液）を電界紡糸して繊維にし、複数の他の用途及び形態が可能な不織シート、メンブレン、チューブ、及び被膜を形成する装置１１及びプロセスに関する。詳細には、本開示は、スロットダイ１０からポリマー調製物９を紡糸することにより形成されるナノ繊維の高スループットの電界紡糸に関する。このスロットダイ１０は、スロットダイ１０又はポリマー調製物９及び電界紡糸装置１１のコレクター１５にわたって高電圧が印加されると、紡糸縁部１２に沿って略均一な電界が形成されることになる形状及び形態になっている。
【００１９】
本開示の１つの態様は、スリット１６の縁部に対してポリマー調製物９の一様な分布をもたらす。噴流の安定性は、スリットの縁部形状、間隙幅、印加電圧、又はこれらのパラメーターの組合せによって制御することができる。噴流の安定性の制御及び調整に応じて、異なる物理的性質及び機械的性質を有するイースピニングされたシートを製造することができる。スロットダイに電圧が印加されると十分に強い電界が形成される場合、また、ダイの鋭い縁部３４の鋭さが、好適な摂動をもたらすのに十分な程鋭い場合、テイラーコーン（Taylor cones）が形成され、ポリマー調製物９の電界紡糸噴流１４がスロットダイ１０のスリット１６から噴出する。噴流１４は、スロットダイ１０のスリット１６から、接地されているか又は反対に帯電しているコレクター１５に向かって移動し、固形の不織材料を形成する。１つの実施形態において、本開示は、包括的にはスロットダイに、また詳細には、電界紡糸の出力を最適化するためにスロットダイの形状が電界の均一性に与える影響に焦点を当てる。
【００２０】
電界紡糸装置１１は、図１に概略的に示されている。図１において、リザーバー１７にはポリマー調製物９を充填することができる。送達機構又は経路網１９は、リザーバーからスロットダイ１０にポリマー調製物９を送達する。ＤＣ電源等の電源１３は、スロットダイが導電性材料でできている場合、スロットダイ１０に電力を供給し、及び／又は、スロットダイが非導電性材料でできている場合、ポリマー調製物９に電力を直接供給するように用いることができる。電源１３は、スロットダイ１０とコレクター１５との間に１０ｋＶ〜３００ｋＶの電圧差を確立し、３０ｋＶ〜１５０ｋＶの或る特定の電圧差を維持する。１つの実施形態において、電界紡糸装置１１は、スロットダイ１０に接続される高圧電源からの正極を有することができ、一方、コレクター１５は、所与の距離を置いたスロットダイ１０とコレクター１５との間に電位が生じるように、接地する（又は反対に帯電する）ことができる。電源の接続によってもたらされるこの電荷は、帯電しているポリマー調製物９を荷電源（charged source）（スロットダイ１０／ポリマー調製物９）から撥ね付け、ポリマー調製物９の繊維をコレクター１５の捕集面に引き付ける。別の実施形態では、コレクター１５を帯電することができ、一方、スロットダイ１０は接地されるか又は反対に帯電される。更に別の実施形態では、スロットダイ１０及び／又はコレクター１５は負に帯電させることができる。更に別の実施形態では、コレクター１５は、分離した、接地されているか又はスロットダイ１０とは反対に帯電している２つの点又は平面とすることができる。代替的な一実施形態では、ポリマー調製物９（すなわち、溶液、分散液、懸濁液、又は融液）を帯電させることができ、コレクター１５は接地されるか又は反対に帯電される。
【００２１】
繊維を製造するのに用いられるポリマー調製物（すなわち、溶液、分散液、懸濁液、及び／又は融液）は、１ｃＰ〜２０００００ｃＰの粘度を有することができる。このポリマー調製物は、スリットの長さ１センチメートルにつき１時間あたり０．１ミリメートル〜５０００ミリメートルの速度で、又はスリットの長さ１センチメートルにつき１時間あたり１０ミリメートル〜５００ミリメートルの速度で、例えばチューブ、ホース、ベッセル等の経路網１９を通して圧送し、スロットダイ１０及びひいては紡糸縁部１２に提供することができる。１つの実施形態において、ポリマー調製物９は、スリット長にわたって均一に、空気により、液圧により、機械的に、又は重力により紡糸縁部１２に供給することができる。本開示の少なくとも１つの実施形態に従った均一な繊維紡糸を促進するために、ダイの紡糸縁部１２にわたってポリマー調製物９の均一な分布をもたらすことが重要である。これは、以下でより詳細に考察する。
【００２２】
本明細書で開示の方法により電子紡糸して繊維にする材料としては、デキストラン、アルギン酸塩、キトサン、ポリビニルピリジン化合物、セルロース系化合物、セルロースエーテル、加水分解ポリアクリルアミド、ポリアクリレート、ポリカルボキシレート、ポリエチレンオキシド、ポリエチレングリコール、ポリエチレンイミン、ポリビニルピロリドン、ポリアクリル酸、ポリ（メタクリル酸）、ポリ（ビニルアルコール）、ポリ（ビニルアルコール）１２％アセチル、ヒドロキシルプロピルセルロース、アセチルセルロース、ニトロセルロース、アルギン酸アンモニウム塩、プルラン、キサンタンガム、ポリウレタン（ＤＳＭ（Ｂｉｏｎａｔｅ、Ｃａｒｂｏｓｉｌ、Ｐｕｒｓｉｌ）、Ｌｕｂｒｉｚｏｌ（商標）（ＴＧ−５００、ＳＰ−９３Ａ−１００、テコフィリック製品ライン）、ＡｄｖａｎＳｏｕｒｃｅ（商標）（Ｃ５５Ｄ、Ｃ８０Ａ及びＨｙｄｒｏｔｈａｎｅ））、ポリスチレン、ポリメタクリレート、Ｔｅｆｌｏｎ（商標）、ポリフッ化ビニリデン、ペルフルオロアルコキシ、フッ化エチレンプロピレン、ポリテトラフルオロエチレン、ポリアクリロニトリル、ナイロン、ＰＥＢＡＸ（商標）、ポリカーボネート、ポリエチレンテレフタレート、ポリエステル、ポリアミド、ポリ（アミド酸）、ポリイミド、ポリ乳酸、ポリグリコール酸、ポリ乳酸とポリグリコール酸とのブレンド又はコポリマー、ポリ塩化ビニル、ポリカプロラクトン、ポリアニリン、並びにそれらのブレンド及びコポリマーが挙げられる。
【００２３】
上記のポリマーの溶液及び分散液を、銀、炭酸カルシウム、ヒアルロン酸等の様々な添加剤及び改質剤と組み合わせて、電界紡糸繊維に有益な改質及び特徴をもたらすことができる。
【００２４】
図２は、平坦な紡糸縁部２４を有する電界紡糸スロットダイ２２の比較例を示している。平坦な紡糸縁部２４は曲率半径を有しない。平坦なスロットダイ２２は、スロットダイ２２の放出端部３８においてスリット１６を有する。スロットダイ２２の角部３２’は概ね直交する角度、すなわち直角を規定する。スロットダイ２２又はポリマー調製物９に電位が印加されると、電界が発生し、概して角部３２’において増強される。直交する角部において増強された電界は、反発力を生じ、付近の電界紡糸噴流１４の安定性を減少させる（これにより、繊維の破断の増加、繊維の配置の均一性の低下、及び繊維直径の範囲の拡大が起こり得ることにつながる）。
【００２５】
図３ａ〜図３ｊに示されているように、本開示のスロットダイ１０は、従来のスロットダイから逸脱し、特に、従来の真っ直ぐな（平坦な）縁部２４及び真っ直ぐな／直交する（例えば約９０度の）角部３２’から逸脱する。このような従来の「真っ直ぐな」又は直交する特徴は図２に示されている。本開示によれば、スロットダイ１０は、ダイの放出端部３８に又は放出端部３８の回りに、複数の曲率半径（radii curve）又は単数の円弧半径（radius arc）を含む実質的に湾曲した縁部、及び／又は、複数又は単数の円弧半径を含む湾曲した角部を規定することができる。代替的な縁部設計を示すいくつかの実施形態例（図４ａ〜図５ｌを参照）を本明細書において考察する。
【００２６】
１つの実施形態において、スロットダイ１０（１０、１０’、１０’’）は、金、真鍮、銅、銀、鋼、白金、又は他の金属及びそれらの合金等の導電性材料を含むことができる。他の実施形態において、スロットダイ１０（１０、１０’、１０’’）は、例えばプラスチック、セラミック等の非金属又は非導電性材料を全体的又は部分的に含むことができる。図３ｈ、図４ｉ、及び図５ｈに示されているように、スリット幅「ｗ」又はスリット１６の縁部３４間の距離は、テイラーコーンを形成し、安定化させることが可能な十分な幅を有し、概して０．０１ｍｍ〜１０ｍｍ又は０．０５ｍｍ〜１ｍｍとすべきである。１つの実施形態において、図３ａ及び図４ａに示されているように、スリット１６の弧の長さ「Ｌ」又は縁部３４の長さは、１ｃｍ〜１０ｍ、又は１つの実施形態において５ｃｍ〜１ｍとすることができる。
【００２７】
図３ａ〜図４ｍは、曲率半径「ｒ」を有する紡糸縁部１２を有する本開示に特有の電界紡糸スロットダイ１０（１０、１０’）を示している。紡糸縁部１２は、図３ｄ、図４ｅ、及び図５ｄに示されているような鋭い縁部３４を有することができる。鋭い縁部３４によって規定される角度θは、テイラーコーンを形成する好適な摂動を提供する。鋭い縁部３４の角度θは、１度〜９０度又は１度〜４５度の範囲とすることができる。スロットダイ１０（１０、１０’、１０’’）のそれぞれは、流体入口端３７、キャビティ２８、及び、スロットダイの放出端部３８にスリット１６を有する紡糸縁部１２において、フローチャネル２６を有する流体経路網２１を有する。キャビティ２８（また、流体経路網２１全体）は、用いられるポリマー調製物９に応じて異なる形状を有することができる。例えば、キャビティ２８は、図３ａ、図４ａ、及び図５ａに示されているように、均一な流れ及び分布を生じる真っ直ぐな壁３６を備えることができる。しかし、壁３６は、限定はしないが弧状を含む湾曲した部分（図８ａを参照）を有することができ、壁３６間の角度は、本開示から逸脱することなく、用いられるポリマー材料９に応じて変更することができる。
【００２８】
１つの実施形態において、キャビティ２８は、拡張（divergent）セクション２９及び収束（convergent）セクション３０を有することができる。拡張セクション２９は、フローチャネル２６の端を始点とするより小さい長さｌ’から、より大きい長さｌ、すなわちスリットのコード長さに拡大する。収束セクション３０は、より大きい幅Ｗからより小さいスリット幅ｗに縮小する。本開示の流体経路網２１の目的は、ポリマー調製物９を、スリットの長さＬにわたってダイスリットに可能な限り均一に提供することとすることができる。当業者には理解されるように、（図示していない）種々の他の経路網を使用することができる。
【００２９】
本開示の１つの実施形態によれば、図３ａ〜図３ｆによって示されているように、スロットダイ１０は、長さＬに沿って湾曲していることができる紡糸縁部１２を有し、したがって、紡糸縁部は、曲率半径ｒを有する少なくとも１つの弧を規定する。本開示のいくつかの態様によれば、紡糸縁部１２の半径、並びにスロットダイ１０のサイズ、鋭さ、及び形状は、電界の形状及び紡糸材料の流れに影響を与える。半径「ｒ」は、製造される繊維及び不織材料の双方の収率及び均一性を、従来の「真っ直ぐな」形状部を有するスロットダイ２２よりも増大させるように最適化することができる（以下で考察する）。
【００３０】
本開示の少なくとも１つの実施形態によれば、スロットダイの設計の１つの目標は、紡糸縁部１２に沿って可能な限り均一な電界を生じることである。本開示のいくつかの実施形態によれば（例えば、図３ａ〜図４ｍを参照）、均一な電界を促進するために、紡糸縁部は、紡糸縁部１２の弧の長さ「Ｌ」に沿って湾曲（半径）を有する。１つの例示的な実施形態によれば、湾曲した紡糸縁部１２は、１ｃｍ〜１メートルの曲率半径「ｒ」又は５ｃｍ〜１００ｃｍの曲率半径「ｒ」を有する単一の弧を規定する。紡糸縁部１２の曲率半径は、平坦なスロットダイ２２と比較して実質的により均一な電界を誘起し、この場合、角部３２’において電界が増強され、噴流１４を撥ね付け、噴流の不安定性をもたらす。したがって、湾曲した紡糸縁部１２を有するスロットダイ１０は、平坦な紡糸縁部２４を有する平坦なスロットダイ２２によってもたらすことができるよりも、高いスループット及び大きい使用可能なマット幅をもたらすことを可能にすることができる。使用可能なマット幅は、紡糸縁部の長さに対して略平行なマットの幅であり、マットの中心から測定されるマット厚又はマット深さ（すなわち、マット幅に対して略垂直方向）の変動が２０％以下として規定される。直交する角部を有する平坦すなわち半径を有しない（non-radius）スロットダイ２２を、弧状の紡糸縁部１２及び上述の範囲の曲率半径を規定する弧状の紡糸縁部を有するスロットダイ１０、１０’と比較すると、湾曲した紡糸縁部を有するスロットダイによって生み出される結果として得られる不織マット製品の使用可能な幅は、１０％〜１０００％、又は２５％〜２５０％だけ増加することができる。
【００３１】
１つの実施形態において、直列又は並列して、複数のスリットを有するダイ及び／又は単一のスリットを有する複数のスロットダイを、本開示から逸脱することなく用いることができる。
【００３２】
本開示によれば、不織マットの他の性質を制御、変更、又は改善することができる。これらは、限定はしないが、繊維直径、多孔性、繊維の均一性、総紡糸幅、繊維品質、繊維の向き、気流、通気性、細胞内方成長、細胞付着、表面積、引張強度、最大負荷、弾性、不透明度、孔径、及びバブルポイントを含む。不織マットにおいて問題となる種々のこのような性質は、例えば、米国特許第８，２６２，９７９号及び米国特許出願公開第２０１３／０２６８０６２号、同第２０１３／００５３９４８号、及び同第２０１３／０１９７６６４号に記載されている。これらの特許文献は、引用することによりその全体が本明細書の一部をなす。
【００３３】
図４ａ〜図４ｇは、図３ａのスロットダイ１０と比較してより小さい曲率半径を有する紡糸縁部１２を有するスロットダイ１０’を示している。別の実施形態において、角部３２（図４ａ、図５ａ、及び図８ａを参照）は、丸みを帯びていること（すなわち弧状）を含め、実質的に湾曲していることができ、略均一な電界を促進するのに十分な曲率半径を有し、概して１ｍｍ〜１ｍ又は１ｍｍ〜１００ｍｍとすることができる。丸みを帯びた角部３２は、誘起された電界を更に分散させ、平坦な紡糸縁部２４と、概ね直角を規定する角部３２’とを有するスロットダイ２２と比較して、角部３２における電界紡糸噴流１４に対する電界の蓄積及び効果が低減される。丸みを帯びた角部３２は、紡糸縁部に隣接し、紡糸縁部から外方に延在することができる。１つの例において、丸みを帯びた角部は、紡糸縁部に近接することができる。別の実施形態において、スロットダイは、紡糸縁部と丸みを帯びた角部との間に肩部セクション２０を有することができる。
【００３４】
いくつかの実施形態において、スロットダイ１０（１０、１０’、１０’’）は、スリット１６の縁部と湾曲した角部３２との間に延在し、スリット１６の縁部と湾曲した角部３２とを接続する肩部セクション２０を有することができる。肩部セクション２０は、湾曲していても真っ直ぐでもよく、長さが１ｍｍ〜１０ｍ、１ｃｍ〜１ｍ、又は１つの実施形態では１ｃｍ〜３０ｃｍの範囲とすることができる。本開示の代替的な実施形態によれば、肩部セクション２０は、本開示から逸脱することなく、別様な形状、配置、構成とすることができ、及び／又は省くことができる。
【００３５】
本開示のいくつかの実施形態において、湾曲した紡糸縁部１２、肩部セクション２０、及び湾曲した角部３２は、テイラーコーンの安定性に影響を与える。本開示によれば、紡糸縁部１２、肩部セクション２０、及び角部３２の種々の幾何形状は、電界の不均一性（及び均一性）の様々な度合いに影響を与えることがあるので、テイラーコーンの安定性に様々な影響を与える。平坦な紡糸縁部２４及び直交する角部３２’を有するスロットダイ２２（図２）から噴流１４が形成され紡糸を行う場合、高電圧（例えば８０ｋＶを上回る電圧）がスロットダイ又はポリマー調製物９に印加されると、電界の不均一性に起因して、不安定性が生じ得る。不均一な電界によるこの不安定性により、テイラーコーンがダイのスリット１６にわたって「ウォークする（walk）」すなわち移動するようになる。噴流１４のこの動きは、スリット長さの終端に到達すると、噴流１４を終了させることができる。新たな噴流が、直前に終了した噴流に置き換わって形成され得るが、噴流の終了及び再形成は、繊維の欠陥及び破断を引き起こす可能性がある。本開示の１つの実施形態によれば、テイラーコーン又は噴流は、電界をスロットダイのスリット１６の弧の長さ「Ｌ」にわたってより均一にすることにより移動させることで安定化し、それにより、噴流の寿命を増加させ、欠陥及び繊維の破断の量を（例えば、電界紡糸するポリマー調製物９の特性及び電界の均一性に応じて１０％〜１０００％だけ）減少させる。湾曲した紡糸縁部１２及び湾曲した角部３２の双方は、直交する角部において電界が増強されることを防止又は低減することにより、均一な（又はいくつかの実施形態では、様々な不均一度の）電界を促進する。さらに、テイラーコーン又は噴流の安定性はまた、繊維のサイズ分布を狭め、不織マットの均一性を増大させる。噴流の安定性の向上に加えて、噴流１４の数が、紡糸縁部の曲率半径の減少に伴って増加する。紡糸縁部の曲率半径が減少すると、同じスリット長さにおいて形成される噴流の数が１％〜２００％だけ増加する。噴流の数の増加は、スループットを５％〜２００％だけ増加させることができる。
【００３６】
１つの実施形態において、スロットダイ１０（１０、１０’、１０’’）は、図３ａ〜図５ｌに示されている同一の特徴を有する２つの半部分５４を有することができる。２つの半部分５４は、図３ｊ、図４ｋ、及び図５ｊに示されているように、接着剤又は機械的な締結手段５８、例えば、ねじ、ボルト、又は同様の手段によってともに保持することができる。代替的には、スロットダイの１つの半部分は、流体流れ機能部（fluid flowing features）（すなわち、フローチャネル、キャビティ等）を有することができ、スロットダイのもう一方の半部分は、スロットダイを閉鎖するダイカバープレート（図示せず）としてもよい。ダイカバープレートは、流体流れ機能部を有しても有しなくてもよい。
【００３７】
図６及び図７は、電界紡糸のプロセス中の噴流１４の放出の図である。ここでは、ポリマー調製物９にわたって電界が印加され、噴流１４をスロットダイ１０及び１０’’から噴出させる。噴流の数は、用いられるポリマー調製物９のタイプ、電圧、コレクターの高さ、及びポリマー調製物９の粘度によって影響される。図６は、弧状の紡糸縁部１２及び丸みを帯びた角部３２を有するスロットダイ１０を示し、図７は、平坦な紡糸縁部２４及び丸みを帯びた角部３２を有するスロットダイ１０’’を示している。さらに、スロットダイの紡糸縁部１２の曲率半径「ｒ」が減少するにつれ、繊維の欠陥が減少し、繊維の均一性が増大する。
【００３８】
以下の表１は、本開示の少なくとも１つの実施形態に従っていくつかの性質がどのように影響され得るかを示している。
【００３９】
【表１】
2017500456.tif 000003
【実施例】
【００４０】
（実施例１）
ポリウレタン（ＰＵ）を、図２に示されているスロットダイ２２と同様の平坦なスロットダイ設計を用いて電界紡糸した。酢酸中にＴＧ−５００（Lubrizol社）を７．５ｗｔ％含有する溶液を、スリット長さが１．１８７インチ及びスリット幅が０．００８インチの平坦な（半径を有しない）スロットを有する紡糸ダイに、９０ｍｌ／時の速度でシリンジを用いて圧送した。印加した電圧は９５ｋＶであり、スロットダイとコレクター１５との間の距離は１２インチであった。製造された不織マットは、使用可能なマット幅が３インチであり、平均繊維直径が０．８２４μｍであった。
【００４１】
（実施例２）
ポリウレタン（ＰＵ）を、本開示に従って、図３ｊに示されているように、半径を有するスロットダイ１０を用いて電界紡糸した。酢酸中にＴＧ−５００（Lubrizol社）を７．５ｗｔ％含有する溶液を、曲率半径が５．５インチ、スリット長さが１．１８７インチ、スリット幅が０．００６インチである紡糸縁部を有する、半径を有するスロットダイに、９０ｍｌ／時の速度でシリンジを用いて圧送した。印加した電圧は９５ｋＶであり、スロットダイ１０とコレクター１５との間の距離は１２インチであった。製造された不織マットは、使用可能なマット幅が４インチであり、平均繊維直径が０．８６５μｍであった。このことは、実施例１の平坦なスロットダイと比較して、同じ紡糸条件下で、使用可能な幅に関して１インチ又は２５％の増加を実証している。
【００４２】
（実施例３）
ＰＵを、図５ｊ及び図８ａに示されているように、（紡糸縁部が曲率半径を有しない）平坦な縁部及び丸みを帯びた／湾曲した角部を組み込んだダイ設計を用いて電界紡糸した。酢酸中にＴＧ−５００を９ｗｔ％含有する溶液を、高さ１２インチ、電圧９７ｋＶ、及び流量９０ｍＬ／時で双方のダイから電界紡糸した。２つのダイは、スロット間隙（すなわちスリット）幅が異なっていた。サンプル３．１は、０．０１２インチの間隙幅を有する図８ａに示されているダイ１０’’から製造し、一方、サンプル３．２は、０．００７インチの間隙幅を有する図５ｊに示されているダイから製造した。
【００４３】
異なる間隙幅を有するダイによって製造された２つのシート間には、２つの特筆すべき違いがあった。０．０１２インチの間隙のダイでは、使用可能な幅が０．４インチ多いイースピニングされたＰＵシートが製造された。しかし、これはまた、著しくより多くの表面欠陥を伴った。これらのタイプの表面欠陥は、通常、噴流の不安定性をもたらす。より大きい間隙幅が、これらの違いの双方を左右すると見られる。より大きい間隙は、電圧に応じて、より大きい噴流及び／又はより多くの噴流を可能にする。この例では電圧は高く設定された。マット幅の増大は、噴流の数の増加に起因すると考えられ、噴流の数の増加は、噴流間のより大きい反発にもつながり、それにより、噴流が「ウォークする」ことにつながる場合があり、噴流は紡糸縁部に沿って移動する。この作用は、噴流間にもつれを生じるとともに、繊維を破断させる。これらの双方は表面欠陥につながり得る。間隙幅とともに紡糸パラメーターを制御することにより、様々なシート幅及び密度を生み出すことを可能にすることができる。
【００４４】
本開示のいくつかの態様では、より均一な繊維及び電界紡糸布を得るために、テイラーコーン又は噴流の安定性及び制御を最大限にすることが目標であるが、本開示のいくつかの実施形態は、前述の説明から理解されるように、上述の原理に従ってスロットダイの種々の態様（例えば、スリット幅、紡糸縁部及び／又は角部の湾曲）を操作することによって、より小さいアスペクト比又は長さ、電界紡糸布におけるより多くの繊維の破断及び表面欠陥を有する繊維を製造する目的で、誘発される不安定性を制御及び利用するものである。電界の安定性及びひいてはスロットダイの面において形成されるテイラーコーン又は噴流の安定性を制御する能力は、繊維及び結果として得られる電界紡糸布の均一性を制御するのに重要である。考えられるほとんどの用途は均一性の増加が利益となるが、欠陥の誘発及び均一性の違いが重要となるいくつかの用途が存在する。
【００４５】
上述の説明は、本開示の種々の実施形態を包括的に例示及び記載している。上記の考察において与えられている値にかかわらず、これらの値は、上記で考察した実施形態に似た他の実施形態等において近似とすることができる。一方、本明細書に開示されている本開示の趣旨及び範囲から逸脱することなく、種々の変形及び変更を本開示の上述の構成に対して行うことができることと、上記の説明に含まれるか又は添付図面に示されている全ての事物は、例示であり、限定的な意味で解釈されるものではないことが意図されることとが当業者には理解される。さらに、本開示の範囲は、上述の実施形態を超えて上述の実施形態の種々の変更、組合せ、追加、代替等を包含するように解釈され、これらの実施形態は、本開示の範囲内にあるものとみなされる。したがって、本明細書において考察される本開示の種々の特徴及び特性は、選択的に入れ替えて、本開示の他の図示及び不図示の実施形態に適用することができ、また、添付の特許請求の範囲に記載される本開示の趣旨及び範囲から逸脱することなく、数多くの変形、変更、及び追加をこれらの実施形態に対して更に行うことができる。
【図１】
2017500456.tif 000004
【図２】
2017500456.tif 000005
【図３ａ】
2017500456.tif 000006
【図３ｂ】
2017500456.tif 000007
【図３ｃ】
2017500456.tif 000008
【図３ｄ】
2017500456.tif 000009
【図３ｅ】
2017500456.tif 000010
【図３ｆ】
2017500456.tif 000011
【図３ｇ】
2017500456.tif 000012
【図３ｈ】
2017500456.tif 000013
【図３ｉ】
2017500456.tif 000014
【図３ｊ】
2017500456.tif 000015
【図３ｋ】
2017500456.tif 000016
【図３ｌ】
2017500456.tif 000017
【図４ａ】
2017500456.tif 000018
【図４ｂ】
2017500456.tif 000019
【図４ｃ】
2017500456.tif 000020
【図４ｄ】
2017500456.tif 000021
【図４ｅ】
2017500456.tif 000022
【図４ｆ】
2017500456.tif 000023
【図４ｇ】
2017500456.tif 000024
【図４ｈ】
2017500456.tif 000025
【図４ｉ】
2017500456.tif 000026
【図４ｊ】
2017500456.tif 000027
【図４ｋ】
2017500456.tif 000028
【図４ｌ】
2017500456.tif 000029
【図４ｍ】
2017500456.tif 000030
【図５ａ】
2017500456.tif 000031
【図５ｂ】
2017500456.tif 000032
【図５ｃ】
2017500456.tif 000033
【図５ｄ】
2017500456.tif 000034
【図５ｅ】
2017500456.tif 000035
【図５ｆ】
2017500456.tif 000036
【図５ｇ】
2017500456.tif 000037
【図５ｈ】
2017500456.tif 000038
【図５ｉ】
2017500456.tif 000039
【図５ｊ】
2017500456.tif 000040
【図５ｋ】
2017500456.tif 000041
【図５ｌ】
2017500456.tif 000042
【図６】
2017500456.tif 000043
【図７】
2017500456.tif 000044
【図８ａ】
2017500456.tif 000045
【図８ｂ】
2017500456.tif 000046
【図８ｃ】
2017500456.tif 000047
【図８ｄ】
2017500456.tif 000048
【国際調査報告】
2017500456.tif 000049
2017500456.tif 000050